(57)【要約】  本発明は、白金元素及び／又は少なくとも１つの白金含有化合物を含む組成物であり、該白金が正の酸化状態であり、かつ炭素原子、水素原子、及び少なくとも２個の酸素原子を有する１以上の有機化合物を含み、該化合物の少なくとも１つが、少なくとも１つのオレフィン系不飽和を含む組成物であり、該組成物に対し、炭素原子、水素原子、及び少なくとも２個の酸素原子を有する有機化合物の割合が５０．０〜９９．９重量％であり、白金元素と白金含有化合物の合計割合が０．１〜５０．０重量％であり、ただし、該組成物に対し、炭素原子、水素原子、及び少なくとも２個の酸素原子を含む有機化合物の割合と、白金元素及び白金含有化合物の割合との合計が、少なくとも９０重量％であり、該オレフィン系不飽和の含有量が、少なくとも０．１ｇ（ヨウ素）／１００ｇ（炭素原子、水素原子、及び少なくとも２個の酸素原子を有する有機化合物）で、少なくとも０．００４ｍｅｑ／ｇであることを特徴とする組成物、該組成物の調製方法、並びにその使用に関する。【特許請求の範囲】
【請求項１】
白金元素及び／又は少なくとも１つの白金含有化合物を含む組成物であり、
該白金が正の酸化状態であり、かつ炭素原子、水素原子、及び少なくとも２個の酸素原子を有する１以上の有機化合物を含み、該化合物の少なくとも１つが、少なくとも１つのオレフィン系不飽和を含む組成物であり、
該組成物に対し、炭素原子、水素原子、及び少なくとも２個の酸素原子を有する有機化合物の割合が５０．０〜９９．９重量％であり、白金元素と白金含有化合物の合計割合が０．１〜５０．０重量％であり、
ただし、該組成物に対し、炭素原子、水素原子、及び少なくとも２個の酸素原子を有する有機化合物の割合と、白金元素及び白金含有化合物の割合との合計が、少なくとも９０重量％であり、該オレフィン系不飽和の含有量が、少なくとも０．１ｇ（ヨウ素）／１００ｇ（炭素原子、水素原子、及び少なくとも２個の酸素原子を有する有機化合物）で、少なくとも０．００４ｍｅｑ／ｇであることを特徴とする組成物。
【請求項２】
白金含有化合物として少なくとも１つの白金（ＩＩ）化合物を含み、該白金が正の酸化状態であることを特徴とする請求項１に記載の組成物。
【請求項３】
炭素原子、水素原子、及び少なくとも２個の酸素原子を有する有機化合物として、式（Ｉ）：
Ａ［−Ｏ−（ＣＨ２−ＣＨＲ’−Ｏ−）ｍ−（ＣＨ２−ＣＨ２−Ｏ−）ｎ―（ＣＨ２−ＣＨ（ＣＨ３）−Ｏ−）Ｏ−Ｚ］ａ    （Ｉ）
（式中、Ａは水素、又は少なくとも１個の炭素原子を有する飽和若しくは不飽和の有機ラジカル、好ましくは少なくとも１個の炭素原子を有し、該化合物を調製するための有機開始化合物の有機ラジカルであり、
Ｒ’は、それぞれ独立して、飽和した２〜１８個の炭素原子を有するアルキル基又は芳香族ラジカル、好ましくはそれぞれエチル基又はフェニルラジカルであり、
Ｚは、水素、直鎖状若しくは分岐鎖状の飽和若しくは不飽和の１〜１８個の炭素原子を有する炭化水素ラジカル、好ましくはメチル基、エチル基、プロピル基、ブチル基、ビニル基、アリル基、又は
式：−Ｃ（＝Ｏ）−ＺＥ
（式中、ＺＥは、有機ラジカル、好ましくは直鎖状若しくは分岐鎖状の飽和若しくはオレフィン系不飽和の１〜１７個の炭素原子を有する炭化水素ラジカル、好ましくはメチル基、又は芳香族の６〜２０個の炭素原子を有する炭化水素ラジカル、好ましくはフェニルラジカルである。）
で表される有機酸のラジカル、又は
式：−Ｃ（＝Ｏ）−Ｏ−ＺＣ
（式中、ＺＣは、有機ラジカル、好ましくは直鎖状若しくは分岐鎖状の飽和若しくはオレフィン系不飽和の１〜１８個の炭素原子を有する炭化水素ラジカル、好ましくはメチル基、エチル基、又は芳香族の６〜２０個の炭素原子を有する炭化水素ラジカル、好ましくはフェニルラジカルである。）
で表されるラジカルであり、
ｍは０〜５０、好ましくは０〜３０、より好ましくは０〜２０であり、
ｎは０〜２５０、好ましくは３〜２２０、より好ましくは５〜２００であり、
ｏは０〜２５０、好ましくは３〜２２０、より好ましくは５〜２００であり、
ａは１〜８、好ましくは１より大きく６以下、より好ましくは１、２、３又は４であり、
ただし、ｍとｎとｏの和は１以上である。）
で表される有機化合物を含むことを特徴とする請求項１又は２のいずれか１項に記載の組成物。
【請求項４】
炭素原子、水素原子、及び少なくとも２個の酸素原子を有し、更に少なくとも１のオレフィン系不飽和を有する有機化合物として、式（Ｉ）で表される化合物（式中、Ａ及び／又はＺは、オレフィン系不飽和ラジカルを含む。）を含むことを特徴とする請求項３に記載の組成物。
【請求項５】
式（Ｉ）で表される該化合物の重量平均モル質量が７６〜１００００ｇ／ｍｏｌ、好ましくは１００〜８０００ｇ／ｍｏｌ、より好ましくは２００〜６０００ｇ／ｍｏｌである請求項３及び４の少なくとも１項に記載の組成物。
【請求項６】
有機ラジカルＡが、式（ＩＩ）：
Ａ［−ＯＨ］ａ        （ＩＩ）
で表される化合物から誘導されるラジカルである請求項３〜５の少なくとも１項に記載の組成物。
【請求項７】
該ラジカルＡが、単官能性及び多官能性のモノマー、オリゴマー及びポリマーのアルコール、フェノール、炭化水素、及び炭化水素誘導体のみから成る群から選択される化合物に由来する請求項３〜６の少なくとも１項に記載の組成物。
【請求項８】
異なるラジカルＡ及び／又はＺを有する式（Ｉ）で表される化合物の混合体を含むことを特徴とする請求項７に記載の組成物。
【請求項９】
該ラジカルＡが、アリルアルコール、ビニルアルコール、ブタノール、１−ヘキサノール、オクタノール、ドデカノール、ステアリルアルコール、ビニルオキシブタノール、２−エチルヘキサノール、シクロヘキサノール、ベンジルアルコール、エチレングリコール、プロピレングリコール、ジ−、トリ−、及びポリエチレングリコール、１，２−プロピレングリコール、ジ−及びポリプロピレングリコール、１，４−ブタンジオール、１，６−ヘキサンジオール、トリメチロールプロパン、グリセロール、ペンタエリトリトール、ソルビトール、並びに天然生成物を基質とする水酸基含有化合物のみから成る群から成る１以上のアルコールから誘導される請求項３〜８の少なくとも１項に記載の組成物。
【請求項１０】
炭素原子、水素原子、及び少なくとも２個の酸素原子を有するオレフィン系不飽和有機化合物として、アリルオキシエタノール、ビニルヒドロキシブタノール、又はアリルアルコール開始ポリエーテルを含むことを特徴とする請求項３〜９の少なくとも１項に記載の組成物。
【請求項１１】
白金含有化合物として、ｃｉｓ−（ＮＨ３）２ＰｔＣｌ２を含むことを特徴とする請求項１〜１０の少なくとも１項に記載の組成物。
【請求項１２】
白金含有化合物として、ジ−μ−クロロビス（１，２−η）シクロヘキセン白金（ＩＩ）クロライドを含むことを特徴とする請求項１〜１１の少なくとも１項に記載の組成物。
【請求項１３】
該組成物に対し、炭素原子、水素原子、及び少なくとも２個の酸素原子を有する有機化合物の割合が７５〜９９．７重量％であり、白金元素と白金含有化合物の合計割合が０．３〜２５重量％であることを特徴とする請求項１〜１２の少なくとも１項に記載の組成物。
【請求項１４】
炭素原子、水素原子、及び少なくとも２個の酸素原子を有する１以上の有機化合物であり、該化合物の少なくとも１つがオレフィン系不飽和を含み、該オレフィン系不飽和の含有量が、少なくとも０．１ｇ（ヨウ素）／１００ｇ（炭素原子、水素原子、及び少なくとも２個の酸素原子を有する該有機化合物）であり、少なくとも０．００４ｍｅｑ／ｇである有機化合物を、スターラー、好ましくは分散ディスクを備える容器にまず充填し、次いで粉末状白金及び／又は１以上の粉末状白金含有化合物を攪拌しながら添加し、使用される該粉末状白金及び／又は１以上の該粉末状白金含有化合物の量については、該組成物が、該組成物に対し、炭素原子、水素原子、及び少なくとも２個の酸素原子を有する１以上の有機化合物を５０．０〜９９．９重量％であり、白金元素及び白金含有化合物を０．１〜５０．０重量％含むように選択することを特徴とする請求項１〜１３のいずれか１項に記載の組成物の調製方法。
【請求項１５】
該粉末状白金及び／又は該粉末状白金含有化合物を、炭素原子、水素原子、及び少なくとも２個の酸素原子を有する有機脂肪族化合物とともに容器に添加するか、又は容器内に存在する液体組成物に添加することを特徴とする請求項１４に記載の方法。
【請求項１６】
容器内の温度が３０〜７５℃で、該粉末状白金及び／又は該粉末状白金含有化合物の添加を行うことを特徴とする請求項１４又は１５のいずれか１項に記載の方法。
【請求項１７】
使用される容器が、該粉末状白金及び／又は該粉末状白金含有化合物を添加するための側方ポートを備える球形容器であることを特徴とする請求項１４〜１６の少なくとも１項に記載の方法。
【請求項１８】
該容器が、該粉末状白金及び／又は該粉末状白金含有化合物の入ったコンテナを連結することができる回転連結部であり、かつ排出の際に回転しその中身を重量に従って該容器へ供給する回転連結部を有する側方ポートを備えることを特徴とする請求項１４又は１７の少なくとも１項に記載の方法。
【請求項１９】
Ｈ−Ｓｉ基を有する化合物を、オレフィン二重結合を有する化合物と反応させる際の、請求項１〜１３のいずれか１項に記載の組成物の触媒としての使用。
【請求項２０】
該工程で使用される該Ｈ−Ｓｉ基含有化合物が、
モノマーシラン、例えばＲ３ＳｉＨ；Ｒ２ＳｉＨ２；ＲＳｉＨ３；
環状シラン、例えば（ＲＨＳｉＯ｝４；（ＲＨＳｉＯ｝３；
直鎖状又は分岐鎖状のオリゴマー又はポリマーシロキサン、例えばＲ３ＳｉＯ−（Ｒ２ＳｉＯ−）ａ（ＲＳｉ（Ｈ）Ｏ−）ｂＳｉＲ３（式中、ａ≧０かつｂ≧１）；ＨＲ２ＳｉＯ−（Ｒ２ＳｉＯ−｝ｃ（ＲＳｉ（Ｈ）Ｏ−）ｄＳｉＲ２Ｈ（式中、ｃ及びｄ≧０）；
式（ＩＩＩ）：
【化１】
2017525674.tif 000004
（式中、ｅ≧０、ｆ≧１かつｇ≧１、
Ｒは、付加反応を阻害しない同一の又は異なる基、例えば１〜８個の炭素原子を有するアルキル基；置換されている１〜８個の炭素原子を有するアルキル基、例えば３−クロロプロピル基、１−クロロメチル基、３−シアノプロピル基；アリール基、例えばフェニル基；アラルキル基、例えばベンジル基；アルコキシ基又はアルコキシアルキル基、例えばエトキシ基又はエトキシプロピル基である。）
で表される化合物
であることを特徴とする請求項１９に記載の使用。
【請求項２１】
該工程で使用されるオレフィン二重結合を有する該化合物が、以下の式：
ＣＨ２＝ＣＨ−ＣＨ２−Ｏ−（ＣＨ２−ＣＨ２Ｏ−）ｘ−ＣＨ２−ＣＨ（Ｒ’’）Ｏ−）ｙ−（ＳＯ）Ｚ−Ｒ’’’
ＣＨ２＝ＣＨ−Ｏ−（ＣＨ２−ＣＨ２Ｏ−）ｘ−ＣＨ２−ＣＨ（Ｒ’’）Ｏ−）ｙ−Ｒ’’’
ＣＨ２＝ＣＨ−ＣＨ２−ＲＩＶ
ＣＨ２＝ＣＨ−（Ｏ）ｘ’−ＲＩＶ
（式中、ｘ＝０〜１００、ｘ’＝０又は１、ｙ＝０〜１００、ｚ＝０〜１００、Ｒ’’は、任意に置換されている１〜４個の炭素原子を有するアルキル基であり、
Ｒ’’’は、水素ラジカル又は１〜４個の炭素原子を有するアルキル基；−Ｃ（Ｏ）−ＲＶ（式中、ＲＶ＝アルキルラジカル）；−ＣＨ２−Ｏ−Ｒ’’；アルキルアリール基、例えばベンジル基；−Ｃ（Ｏ）ＮＨ−Ｒ’’であり、
ＲＩＶは、任意に置換されている、７〜４７個、好ましくは１３〜３７個の炭素原子を有する炭化水素ラジカルであり、
ＳＯは、Ｃ６Ｈ５−ＣＨ（−）−ＣＨ２−Ｏ−（スチレンオキシドラジカル）である。）
で表される化合物であることを特徴とする請求項１９又は２０のいずれか１項に記載の使用。
【請求項２２】
該反応性混合物に対し、白金の合計濃度が１〜１００ｗｐｐｍとなるように、多量の該組成物を該反応性混合物に添加することを特徴とする請求項１９〜２１の少なくとも１項に記載の使用。
【発明の詳細な説明】
【技術分野】
【０００１】
本発明は、白金元素及び／又は少なくとも１つの白金含有化合物を含む組成物であり、該白金が正の酸化状態であり、かつ炭素原子、水素原子、及び少なくとも２個の酸素原子を有する１以上の有機化合物を含み、該化合物の少なくとも１つが、少なくとも１つのオレフィン系不飽和を含む組成物であり、該組成物に対し、炭素原子、水素原子、及び少なくとも２個の酸素原子を有する有機化合物の割合が５０．０〜９９．９重量％であり、白金元素と白金含有化合物の合計割合が０．１〜５０．０重量％であり、ただし、該組成物に対し、炭素原子、水素原子、及び少なくとも２個の酸素原子を含む有機化合物の割合と、白金元素及び白金含有化合物の割合との合計が、少なくとも９０重量％であり、該オレフィン系不飽和の含有量が、少なくとも０．１ｇ（ヨウ素）／１００ｇ（炭素原子、水素原子、及び少なくとも２個の酸素原子を有する有機化合物）で、少なくとも０．００４ｍｅｑ／ｇであることを特徴とする組成物、該組成物の調製方法、並びにその使用に関する。
【背景技術】
【０００２】
ＳｉＣ結合有機変性シロキサン、特にポリエーテルシロキサンは、その広範囲にわたり調節可能な界面活性剤特性を考慮すると、産業上非常に重要な物質類である。これらの物質を調製するために確立されている方法としては、シロキサン及びシラン含有ＳｉＨ基を、オレフィン系官能性化合物、例えばアリルポリエーテルへの白金族金属触媒付加する方法である。
【０００３】
ＳｉＨ基を有するシラン又はシロキサンを、１以上のオレフィン二重結合を有する化合物へ付加するために白金触媒を使用することは、ヒドロシリル化として知られ、非特許文献１並びに特許文献１、特許文献２、及び特許文献３等の特許文献に記載されている。それは、主に現在の産業的実施に定着したヘキサクロロ白金酸及びｃｉｓ−ジアンミンジクロロ白金（ＩＩ）である。
【０００４】
近年しばしば使用されている白金触媒は、Ｋａｒｓｔｅｄｔ触媒である（特許文献４）。これらは、有機変性シロキサン、特にアリルポリエーテルシロキサンの調製に使用される場合、不活性化とシャットダウン現象を起こしやすく、それゆえ該付加反応には、しばしば後触媒作用及び／又は急激な温度上昇が必要となる。
【０００５】
特許文献５は、熱分解温度が高く（１１４．３℃及び１３８．４℃）、選択した電子不足オレフィンをＫａｒｓｔｅｄｔ触媒に付加することにより、均質的なヒドロシリル化を目的とする、活性であると同時に安定した触媒システムを提供するとされている規定の固形化合物について記載している。活性の増進は、特にメチルナフトキノン及びテトラエチルテトラカルボキシラトエチレン等との強力なπ酸性のリガンドによるものである。報告されている実施例には、トリエチルシランを、使用されるオレフィン成分の１００％を超えて、ビニルトリメチルシランに付加することが含まれている。大幅な超過ではあるが、アリル基とは対照的にビニル基が異性化活性でないことを考慮すると、５０℃においてはこの触媒は、２時間後に不活性化することが原因で、６８％だけＳｉＨ転化を行い停止する。７３℃においてはこの触媒システムは急速に分解し、ＳｉＨ転化はわずか１８％である（非特許文献２）。
【０００６】
特許文献６は、前述された問題のいくつかを解決する触媒について記載している。該触媒は、白金（０）錯体触媒溶液、特に市販のＫａｒｓｔｅｄｔ触媒を基質とするものを、ヒドロシリル化マトリックスに添加して適温、好ましくは約２０〜１５０℃でヒドロシリル化を行う前に、有効量の活性化Ｃ２−６オレフィンと混合することによって調製される。
【０００７】
しかしながら、白金触媒の使用やその調製では、しばしば粉末状の白金含有物質を用いる。そのような粉末状物質の処理は、しばしば有毒であり、ダスティングによる問題と計量が不便かつ粉塵減少により不正確であることによる問題の原因となる。
【０００８】
粒径次第では、特にシリコンポリエーテルシステムにおいて、酸化状態の比較的高い粉末状白金含有物質の分布、ＳｉＣ結合形成反応は、不要な白金沈殿とゲル生成を招く、ヒドロシリル化反応物質の触媒導入点における過剰な白金濃度（局所的一極集中化）による更なる問題に悩まされる。
【先行技術文献】
【特許文献】
【０００９】
【特許文献１】ＤＥ−Ａ−２６  ４６  ７２６
【特許文献２】ＥＰ−Ａ−０  ０７５  ７０３
【特許文献３】ＵＳ−Ａ−３  ７７５  ４５２
【特許文献４】ＵＳ  ３  ８１４  ７３０
【特許文献５】ＷＯ−Ａ−９８／００４６３
【特許文献６】ＥＰ  １  ５２０  ８７０
【非特許文献】
【００１０】
【非特許文献１】Ｃｈｅｍｉｅ  ｕｎｄ  Ｔｅｃｈｎｏｌｏｇｉｅ  ｄｅｒ  Ｓｉｌｉｃｏｎｅ，  Ｖｅｒｌａｇ  Ｃｈｅｍｉｅ，  １９６０，  ４３頁
【非特許文献２】Ｐ  Ｓｔｅｆｆａｎｕｔ  ｅｔ  ａｌ．，  Ｃｈｅｍ．  Ｅｕｒ．  Ｊ．  １９９８，  ４，  ｎｏ．  １０，  ２０１４頁
【発明の概要】
【発明が解決しようとする課題】
【００１１】
従って、本発明が解決しようとする課題は、１以上の上記問題を解決する白金触媒又は白金触媒システムを提供することである。
【００１２】
驚くべきことだが、この課題は、以下の特許請求の範囲及び明細書に、より詳細に記載されている組成物によって解決されることが分かった。
【課題を解決するための手段】
【００１３】
従って、本発明では、白金元素及び／又は少なくとも１つの白金含有化合物を含む組成物であり、該白金が正の酸化状態であり、かつ炭素原子、水素原子、及び少なくとも２個の酸素原子を有する１以上の有機化合物（以下、ＯＨＳ化合物）を含み、該化合物の少なくとも１つが、少なくとも１つのオレフィン系不飽和を含む組成物であり、該組成物に対し、炭素原子、水素原子、及び少なくとも２個の酸素原子を有する有機化合物の割合が５０．０〜９９．９重量％であり、白金元素と白金含有化合物の合計割合が０．１〜５０．０重量％であり、ただし、該組成物に対し、炭素原子、水素原子、及び少なくとも２個の酸素原子を有する有機化合物の割合と、白金元素及び白金含有化合物の割合との合計が、少なくとも９０重量％であり、該オレフィン系不飽和の含有量が、少なくとも０．１ｇ（ヨウ素）／１００ｇ（炭素原子、水素原子、及び少なくとも２個の酸素原子を有する有機化合物）で、少なくとも０．００４ｍｅｑ／ｇであることを特徴とする組成物を提供する。
【００１４】
同様に、本発明では、炭素原子、水素原子、及び少なくとも２個の酸素原子を有する１以上の有機化合物であり、該化合物の少なくとも１つがオレフィン系不飽和を含み、該オレフィン系不飽和の含有量が、少なくとも０．１ｇ（ヨウ素）／１００ｇ（炭素原子、水素原子、及び少なくとも２個の酸素原子を有する有機化合物）で、少なくとも０．００４ｍｅｑ／ｇである有機化合物を、スターラー、好ましくは分散ディスクを備える容器にまず充填し、次いで粉末状白金及び／又は１以上の粉末状白金含有化合物を攪拌しながら添加し、使用される該粉末状白金及び／又は１以上の該粉末状白金含有化合物の量については、該組成物が、該組成物に対し、炭素原子、水素原子、及び少なくとも２個の酸素原子を有する１以上の有機化合物を５０．０〜９９．９重量％であり、白金元素及び白金含有化合物を０．１〜５０．０重量％含むように選択することを特徴とする本発明に係る組成物の調製方法を提示する。
【００１５】
更に、本発明では、Ｈ−Ｓｉ基を含む化合物を、オレフィン二重結合を有する化合物と反応させる際の、本発明に係る組成物の触媒としての使用を提示する。
【００１６】
本発明に係る組成物には、しばしば有毒性及び／又は発癌性のある触媒について、無塵保存と無塵計量を可能にするという利点がある。
【００１７】
本発明に係る組成物の形で触媒を添加すると、パイプ等に堆積する塵埃量の増加が防止されるため、該反応性混合物に対し触媒をより正確に計量できるという更なる利点がある。
【００１８】
これらの利点は、触媒の活性低下が認められることなく達成されることが好ましい。
【００１９】
本発明に係る組成物には、比較的長期間にわたって保存安定性があるという更なる利点がある。本発明に係る組成物については、触媒活性の低下が認められることなく、２２℃の暗闇で３時間保存することができた。本明細書において、保存安定性という文言は、発明性のある組成物の白金沈殿性質、例えば、固形粒子の沈殿や塩の結晶化がないことを意味するとして理解される。
【００２０】
保存安定性のある調製物を得るために、特にジ−μ−クロロビス［クロロ（シクロヘキセン）白金（ＩＩ）］（Ｐｔ９２）を使用する場合、少なくとも２個の酸素原子を有する化合物（ＯＨＣ化合物）が、測定可能量のオレフィン系不飽和を含有することが必要である。例えば、エチレングリコール、１，２−ジメトキシエタン、又はブチルジグリコール等の完全に飽和したＯＨＣ化合物中で、ジ−μ−クロロビス［クロロ（シクロヘキセン）白金（ＩＩ）］（Ｐｔ９２）を保存する場合、該調製では、２２℃の暗闇でちょうど２〜３日保存した後、茶色／黒色の白金沈殿が生じる傾向がある。
【００２１】
対照的に、平均分子量が１４００ｇ／ｍｏｌであり、そのポリマー主鎖での酸化エチレンと酸化プロピレンとの割合（ＥＯ／ＰＯ）が４２：５８又は１２：８８であるアリルアルコール開始メチルエーテル化ポリエテロール中に、ジ−μ−クロロビス［クロロ（シクロヘキセン）白金（ＩＩ）］（Ｐｔ９２）を添加した調製物を、２２℃の暗闇に放置する場合は、該調製物は分解することなく、粗粒触媒として保存容器の底に沈殿する白金錯体の結晶化を生じさせる傾向がある。
【００２２】
０．５５重量％の白金、例えば平均分子量が８００ｇ／ｍｏｌであり、そのポリマー主鎖での酸化エチレンと酸化プロピレンとの割合（ＥＯ／ＰＯ）が７４：２６であるアリルアルコール開始ヒドロキシ官能性ポリエテロールを含むジ−μ−クロロビス［クロロ（シクロヘキセン）白金（ＩＩ）］（Ｐｔ９２）を調製することにより、２２℃の暗闇で１２週間保存しても白金沈殿傾向と前述した種の結晶化傾向のどちらをも示さない保存安定性システムが提供される。
【００２３】
使用される白金化合物次第では、本発明に係る組成物を使用すると、一般的な粉末触媒と比較し、ヒドロシリル化反応での活性を更に高めることができ、そのことは比較的低い透明点とＳｉＨ転化と同程度に測定可能な時間関数から明らかである。
【００２４】
酸化状態の比較的高い白金化合物を含む発明性のある調製物を使用すると、所望のＳｉＨ結合形成生成物の品質、特に、ポリウレタンフォーム安定剤や塗料添加剤等として用いられるポリエーテルシロキサンの品質において有利である。理由として、バッチ処理で該調製物を使用することにより、不要な白金沈殿とゲル形成の原因となるヒドロシリル化反応物質の導入点における白金の局所的一極集中化が回避されるためである。
【００２５】
本発明に係る組成物、その調製方法、及び該組成物の使用は、以下に実施例として記載されるが、本発明がこれらの実施形態に限定されることを意図していない。以下において、範囲、一般式、又は化合物の群が規定される場合、これらは、明示的に言及されている対応範囲や化合物の群を単に包含するだけでなく、個々の値（範囲）や化合物を抽出することによって得られる部分的範囲や化合物の下位群をも包含する。本明細書中で文献が引用される場合、それらの内容は、特にその文献が引用された文脈の主題事項に関し、本発明の開示内容部分を完全にサポートするものとする。以下に示される％は、別段の記載がない限り、重量％を表す。以下に示される平均は、別段の記載がない限り、数量平均である。例えば粘度等の材料の性質が以下に示される場合、別段の記載がない限り、これらは２５℃における材料の性質である。本発明において化学（実験）式が用いられる場合、記載される指数は絶対数だけでなく平均数にもなり得る。ポリマー化合物に関係する指数は好ましくは平均数である。
【００２６】
粉末や粉末状物質として存在する物質について言及する場合、これは粒子の混合体として存在する物質を意味するとして理解される。該粉末状混合物は、平均粒径Ｒが０．０１ｍｍ＜Ｒ＜０．１ｍｍの粒子を含むことが好ましい。直径がＲ≧２０μｍの粒子の割合については、例えばＤＩＮ  ６６１６５−２に準拠して行われるＤＩＮ  ６６１６５−１に準拠にするふるい分け分析で測定することができる。最も一般的に使用されるふるい分け分析法は、乾式ふるい分けであり、例えばＲｅｔｓｃｈ社製タップ式実験室用ふるい振とう機ＡＳ２００によって実施されてよい。
【００２７】
直径Ｒがナノメートルスケール０．０１μｍ以上２０μｍ未満の粒子を含有する粉末中の粒度分布は、例えばレーザ回析によって測定されてよい。レーザ回析では、分散された粒子サンプルを貫くレーザー光線からの散乱光強度の角度依存性を測定することにより粒度分布を求める。例えば、英国のＭａｌｖｅｒｎ  Ｉｎｓｔｒｕｍｅｎｔｓ社製マスターサイザー３０００粒度分析器は、この測定原理に基づいており、０．０１μｍ〜３５００μｍの範囲の粒度を対象としている。
【００２８】
白金元素及び／又は少なくとも１つの白金含有化合物を含む発明性のある組成物であり、該白金が正の酸化状態であり、かつ炭素原子、水素原子、及び少なくとも２個の酸素原子を有する１以上の有機化合物を含み、該化合物の少なくとも１つが、少なくとも１つのオレフィン系不飽和を含む発明性のある該組成物は、該組成物に対し、炭素原子、水素原子、及び少なくとも２個の酸素原子を有する有機化合物の割合が５０．０〜９９．９重量％、好ましくは７５〜９９．８重量％、より好ましくは９０〜９９．７重量％、よりいっそう好ましくは９９．０〜９９．７重量％であり、白金元素と白金含有化合物の合計割合が０．１〜５０．０重量％、好ましくは０．２〜２５重量％、より好ましくは０．３〜１０重量％、よりいっそう好ましくは０．３〜１．０重量％であり、ただし、該組成物に対し、炭素原子、水素原子、及び少なくとも２個の酸素原子を含む有機化合物（ＯＨＣ化合物）の割合と、白金元素及び白金含有化合物の割合との合計が、少なくとも９０重量％、好ましくは９５重量％、より好ましくは９９重量％、最も好ましくは１００重量％であり、該オレフィン系不飽和の含有量が、少なくとも０．１ｇ（ヨウ素）／１００ｇ（炭素原子、水素原子、及び少なくとも２個の酸素原子を有する有機化合物（ＯＨＣ化合物））で、少なくとも０．００４ｍｅｑ／ｇであることを特徴とする。
【００２９】
本発明に係る組成物は好ましくは、正の酸化状態である白金含有化合物として、白金（ＩＩ）化合物を含有する。本発明に係る組成物が、正の酸化状態である白金含有化合物として、ｃｉｓ−（ＮＨ３）２ＰｔＣｌ２及び／又はジ−μ−クロロビス［クロロ（シクロヘキセン）白金（ＩＩ）］（Ｐｔ９２）を含有することが好ましい。該組成物中の総白金含有量に対し、ｃｉｓ−（ＮＨ３）２ＰｔＣｌ２の割合が９５ｍｏｌ％、より好ましくは９９．５ｍｏｌ％より多いことが特に好ましい。
【００３０】
好適な本発明に係る組成物は、白金総量に対し、白金元素を５ｍｏｌ％未満、好ましくは０．５ｍｏｌ％未満含有する組成物である。白金元素及び／又は白金（０）（錯体）化合物が検出されない本発明に係る組成物が特に好適である。
【００３１】
本発明に係る組成物が、ＯＨＣ化合物として、式（Ｉ）：
Ａ［−Ｏ−（ＣＨ２−ＣＨＲ−Ｏ−）ｍ−（ＣＨ２−ＣＨ２−Ｏ−）ｎ−−（ＣＨ２−ＣＨ（ＣＨ３）−Ｏ−）ｏ−Ｚ］ａ    （Ｉ）
（式中、Ａは、水素又は少なくとも１個の炭素原子を有する飽和若しくは不飽和の有機ラジカル、好ましくは該化合物を調製するための有機開始化合物の少なくとも１個の炭素原子を有する有機ラジカルであり、
Ｒは、それぞれ独立して、飽和した２〜１８個の炭素原子を有するアルキル基又は芳香族ラジカル、好ましくはそれぞれエチル基又はフェニル基であり、
Ｚは、水素、直鎖状若しくは分岐鎖状の飽和若しくは不飽和の１〜１８個の炭素原子を有する炭化水素ラジカル、好ましくはメチル基、エチル基、プロピル基、ブチル基、ビニル基、アリル基、
又は式：
−Ｃ（＝Ｏ）−ＺＥ
（式中、ＺＥは、有機ラジカル、好ましくは直鎖状若しくは分岐鎖状の飽和若しくはオレフィン系不飽和の１〜１７個の炭素原子を有する炭化水素ラジカル、好ましくはメチル基、又は芳香族の６〜２０個の炭素原子を有する炭化水素ラジカル、好ましくはフェニルラジカルである。）
で表される有機酸のラジカル、
又は式：
−Ｃ（＝Ｏ）−ＺＣ
（式中、ＺＣは、有機ラジカル、好ましくは直鎖状若しくは分岐鎖状の飽和若しくはオレフィン系不飽和の１〜１８個の炭素原子を有する炭化水素ラジカル、好ましくはメチル基、エチル基、又は芳香族の６〜２０個の炭素原子を有する炭化水素ラジカル、好ましくはフェニルラジカルである。）
で表されるラジカルであり、
ｍは０〜５０、好ましくは０〜３０、より好ましくは０〜２０であり、
ｎは０〜２５０、好ましくは３〜２２０、より好ましくは５〜２００であり、
ｏは０〜２５０、好ましくは３〜２２０、より好ましくは５〜２００であり、
ａは１〜８、好ましくは１より大きく６以下、より好ましくは１、２、３又は４であり、
ただし、ｍとｎとｏの和は１以上であり、該オレフィン系不飽和含有量が、少なくとも０．１ｇ（ヨウ素）／１００ｇ（ＯＨＣ化合物）で、少なくとも０．００４ｍｅｑ／ｇである。）
で表される化合物を含有することが好ましい。
【００３２】
水素原子、酸素原子及び炭素原子のみを有するＯＨＣ化合物を用いることが好ましい。
【００３３】
本発明に係る組成物は好ましくは、炭素原子、水素原子、及び少なくとも２個の酸素原子を有する有機化合物であり、更にオレフィン系不飽和（不飽和ＯＨＣ化合物）を含む有機化合物として、式（Ｉ）（式中、Ａ及び／又はＺは、オレフィン系不飽和ラジカルを含む。）の化合物を含む。
【００３４】
式（Ｉ）で表される好適な不飽和ＯＨＣ化合物は、不飽和ポリエーテル、すなわち式（Ｉ）（式中、ｍとｎとｏの和は、３以上である。）の化合物と、アルコキシエタノールと、ビニルヒドロキシブタノールである。本発明に係る組成物は、不飽和のＯＨＣ化合物として、特にアリルオキシエタノール、ビニルヒドロキシブタノール、及び／又はアリルアルコール開始ポリエーテルを含む。不飽和のＯＨＣ化合物は、飽和したＯＨＣ化合物との混合体、例えばブタノール開始ポリエーテルとの混合体として存在してよい。
【００３５】
本明細書中で挙げられる指標値と指数の値域は、実際に存在する構造及び／又はその混合体の可能性のある統計的分布の平均（重量平均）として理解される。これは、表面上は正確な表現で表されている構造式、例えば式（Ｉ）及び（ＩＩ）に関しても同様である。
【００３６】
表示されるユニットｍ、ｎ及びｏは、統計的に混合されるか、又は連鎖内でブロック状の配列を形成する。統計的分布は、無数のブロックと連鎖を有するブロック状の構造をもち、ランダム分布に従う。また、それらは代替構造を有するか、又は連鎖に沿う勾配を形成する。特に、それらは、異なる分布群が任意に連続的に続き得るハイブリットも形成する。統計的分布は、特定の実施形態により限定され得る。限定されない場合、統計的分布に変化はない。
【００３７】
本発明では、ラジカルＡは、酸化アルキレンの付加によって得られる、調製されるべきＯＨＣ化合物の開始物質のラジカルを意味するとして理解される。該開始化合物は好ましくは、アルコール、ポリエテロール、及びフェノールのみから成る群から選択される。単官能性若しくは多官能性ポリエーテルアルコール及び／又は単官能性若しくは多官能性アルコール又はそれらの混合体を、基Ａを含有する開始化合物として用いることが好ましい。複数の開始化合物Ａを混合体として使用する場合、指数ａも統計的分布に従ってよい。更にＺは、開始物質Ｚ−ＯＨのラジカルであってよい。
【００３８】
酸化エチレン、酸化プロピレン、酸化ブチレン、及び／又は酸化スチレン、及びこれらのエポキシドの混合体全てを、アルコキシ化反応におけるモノマーとして用いることが好ましい。異なるモノマーをそのままの形で又は混合体として使用してもよい。更なるエポキシドを、該反応性混合物中にすでに存在するエポキシドに時間をかけて連続的に供給し、連続的に添加されるエポキシドの濃度勾配を高めることも可能である。形成されるポリオキシアルキレンは、最終生成物の計量により決定される制限である統計的分布の対象となる。現在挙げられているように、更なるエポキシドを、反応性混合物中にすでに存在するエポキシドへ連続的に添加する場合、鎖長に沿う構造勾配が予想される。計量と製品構成との相関性は、当業者に周知されている。
【００３９】
式（Ｉ）で表されるＯＨＣ化合物の重量平均モル質量が７６〜１００００ｇ／ｍｏｌ、好ましくは１００〜８０００ｇ／ｍｏｌ、より好ましくは２００〜６０００ｇ／ｍｏｌであることが特に好ましい。
【００４０】
式（Ｉ）の化合物中、ラジカルＡは式（ＩＩ）：
Ａ［−ＯＨ］ａ        （ＩＩ）
（式中、上記に示される通り、ａは１〜８、好ましくは１〜６、より好ましくは１、２、３又は４から選択されることが好ましい。）
で表される化合物から誘導されることが好ましい。
【００４１】
好適なラジカルＡは、単官能性及び多官能性のモノマー、オリゴマー、及びポリマーのアルコール、フェノール、炭化水素、及び炭化水素誘導体のみから成る群から選択される化合物に由来し、該化合物が異なるラジカルＡ及び／又はＺを有する式（Ｉ）で表される化合物の混合体を含んでいてもよい。
【００４２】
アルコキシ化反応のための開始化合物として、式（ＩＩ）：
Ａ［−ＯＨ］ａ        （ＩＩ）
で表される化合物の全てを使用することができる。
【００４３】
式（ＩＩ）の化合物は、少なくとも１つの水酸基を有し、Ａは（上記で規定する通り）水素又は有機ラジカルである。該有機ラジカルは、少なくとも１個の炭素原子を有する。本発明では、開始化合物は、酸化アルキレンの添加によって得られる、調製されるべきＯＨＣ化合物の開始物質を意味するとして理解される。該開始化合物は好ましくは、アルコール、ポリエテロール、及びフェノールのみから成る群から選択される。単官能性若しくは多官能性のポリエーテルアルコール及び／又は単官能性若しくは多官能性のアルコール又はそれらの混合体を、基Ａを含む開始化合物として使用することが好ましい。
【００４４】
ＯＨ基を含む脂肪族化合物及び脂環式化合物と同様に、好適な式（ＩＩ）の化合物には、１〜８個のフェノール性ＯＨ官能基を含む化合物の全てが含まれる。これらには、例えばフェノール、アルキル及びアリールフェノール、ビスフェノールＡ、並びにノボラックが含まれる。
【００４５】
特に好適なアルコールは、例えばアリルアルコール、ブタノール、１−ヘキサノール、オクタノール、ドデカノール、ステアリルアルコール、ビニルオキシブタノール、２−エチルヘキサノール、シクロヘキサノール、ベンジルアルコール、エチレングリコール、プロピレングリコール、ジ−、トリ−、及びポリエチレングリコール、１，２−プロピレングリコール、ジ−及びポリプロピレングリコール、１，４−ブタンジオール、１，６−ヘキサンジオール、トリメチロールプロパン、グリセロール、ペンタエリトリトール、ソルビトール、又は天然生成物を基質とする水酸基含有化合物である。
【００４６】
本発明において、不飽和ＯＨＣ化合物という文言は、互換的に使用可能な化合物（不飽和ポリエーテル、不飽和ポリエテロール、不飽和ポリエーテルアルコール、不飽和ポリエーテルエステルのみならず、不飽和ポリエーテルカーボネート）を表す。“ポリ”という文言は必ずしも、分子又はポリマーに多数のエーテル官能基又はアルコール官能基があることを意味するとは理解されない。それはむしろ、少なくとも個々のモノマー性構成ブロックの繰り返し単位又は比較的モル質量の高い組成物が存在し、それらが付加的にある程度の多分散性を示すことを表すために使用されるにすぎない。本発明に係る目的に関し、“ポリ”という単語には、分子内の１以上のモノマーの少なくとも３つの繰り返し単位を有する化合物だけでなく、特に分子量分布と平均分子量が少なくとも２００ｇ／ｍｏｌである化合物の組成も含まれる。この定義は、そのような化合物がＯＥＣＤ又はＲＥＡＣＨガイドラインに準拠するポリマー定義に適合するものと思われない場合であっても、そのような化合物をポリマーとして表すことが当該産業分野では一般的であるという事実を考慮している。
【００４７】
不飽和ＯＨＣ化合物は、好ましくは前述の不飽和アルコールの酸化エチレン誘導体及び酸化プロピレン誘導体であり、酸化エチレン（ＥＯ）のみ又は酸化プロピレン（ＰＯ）のみに由来するホモポリマー構造だけでなく、得られうるＥＯ／ＰＯ混合誘導体の全てを含む。
【００４８】
ＯＨＣ化合物、特に飽和ＯＨＣ化合物は、開始化合物として、１〜８個の水酸基を有し、かつ重量平均モル質量が１００〜５０００ｇ／ｍｏｌの低分子量ポリエテロールを使用して調製されることが好ましい。少なくとも１個のＯＨ基を含有するポリプロピレングリコール、ポリエチレングリコール、ポリ（エチレン−コ−プロピレン）グリコール、ポリブチレングリコール、ポリ（プロピレン−コ−ブチレン）グリコール、ポリ（ブチレン−コ−エチレン）グリコールが特に好適である。これらのポリアルキレングリコールのうち、有利な化合物としては、特にブタノール、アリルアルコール、１−ヘキサノール、ビニルオキシブタノール、オクタノール、デカノール、ドデカノール、ブタンジオール、ヘキサンジオール、グリセロールから誘導されるものがある。
【００４９】
本発明では、多数のＯＨＣ化合物を、単独又は好ましくは混合して分散媒質として用いることができる。オレフィン系不飽和ＯＨＣ化合物として特に好適であるのは、アリルアルコール開始ポリエテロール、及び／又はアルキルエーテル化アリルポリエテロール、及び酸化プロピレンを含むブチルエーテルを伴うそれらの各混合体である。
【００５０】
Ａが、モル質量が４１〜５０００ｇ／ｍｏｌ、特に４１〜４０００ｇ／ｍｏｌである有機化合物のａ価のラジカルであるオレフィン系不飽和ＯＨＣ化合物が特に好適である。ラジカルＡがポリマーである場合、好適なモル質量とは、重量平均モル質量を意味するとして理解される。飽和又はオレフィン系不飽和のＯＨＣ化合物のモル質量は、Ｍａｉｎｚ社のＰＳＦにより市場に出ているようなポリプロピレングリコール標準を使用してＧＰＣにより測定されてよい。
【００５１】
触媒を活性化させるためには、分散媒質として用いられるＯＨＣ化合物又はＯＨＣ化合物の混合体のオレフィン系不飽和が極めて低濃度であることが唯一必要である。これに関連して、オレフィン系不飽和含有量は、少なくとも０．１ｇ（ヨウ素）／１００ｇ（ＯＨＣ化合物又はＯＨＣ化合物の混合体）であり、少なくとも０．００４ｍｅｑ／ｇである。
【００５２】
本発明に係る組成物を調製するための不飽和ＯＨＣ化合物として好適な化合物としては、ヨウ素滴定的に又は定量１Ｈ  ＮＭＲ分析法により代替的に測定可能なオレフィン系不飽和が、少なくとも０．１ｇ（ヨウ素）／１００ｇ（ポリエーテル）であり、少なくとも０．００４ｍｅｑ／ｇである全てのポリエーテル又はポリエーテル混合物である。
【００５３】
オレフィン系不飽和ポリオキシアルキレン化合物の含有量を測定する好適な方法の例としては、Ｇｅｒｍａｎ  Ｓｏｃｉｅｔｙ  ｏｆ  Ｆａｔ  ＳｃｉｅｎｃｅのＤＧＦ  Ｃ−Ｖ  １１  ａ  （５３）法として知られ、当業者になじみのヨウ素価測定のためのハヌス法がある。ＤＧＦ  Ｃ−Ｖ  １１  ａ  （５３）法によるヨウ素価は、規定重量の物質中の二重結合濃度を表す。
【００５４】
また、ポリオキシアルキレン化合物において、少量だが本発明に関係のある脂肪族不飽和基の含有量を測定するために特に有効であるのは、ＡＳＴＭ試験方法Ｄ−２８４９−６９である。
【００５５】
定量１Ｈ  ＮＭＲ分析法は、特に分析対象のサンプルに内部標準を添加する場合に、ポリオキシアルキレン中の非常に少量のオレフィン系不飽和基の含有量を精密に決定するために特に好適であることが分かる。サンプル中に存在するオレフィン系不飽和基の割合を定量的に測定し、その割合をヨウ素価当量として報告するため、高分解能のＮＭＲ装置を使用してよい。
【００５６】
アリル基又は１−ヘキセニル基等のＣ−Ｃ二重結合を有する発明性のある式（Ｉ）の化合物は、ＳｉＨ基を有するシロキサンを、不飽和ポリエーテルに添加することにより、ＳｉＣ結合ポリエーテルシロキサンコポリマーを得る方法を提供する。そのような公知のポリエーテルに関係する数多くの文献には、ＥＰ  １  ５２０  ８７０、ＥＰ  ０  ０７５  ７０３、ＵＳ  ３  ７７５  ４５２、及びＥＰ  １  ０３１  ６０３が含まれる。
【００５７】
好適な方法では、例えば塩基性触媒、アルカリ金属水酸化物、及びアルカリ金属メトキシドを利用する。ＫＯＨは特に広く用いられており、長年にわたり知られてきた。そのような方法では通常、ポリオキシアルキレンポリエーテルを得るために、アルカリ性触媒の存在下で、分子量の低い（２００ｇ／ｍｏｌ以下）ヒドロキシ官能性開始物質、例えばブタノール、アリルアルコール、プロピレングリコール、又はグリセロールを、酸化アルキレン、例えば酸化エチレン、酸化プロピレン、酸化ブチレン、又は異なる酸化アルキレンの混合体と反応させる。この所謂リビング重合における強アルカリ性反応条件は、様々な副反応を促進する。
【００５８】
全てのアリル開始ポリエーテル鎖が１つの二重結合しか有しないと想定する場合、ポリエーテルの平均分子量を算出するためにヨウ素価を用いることができる。ポリエーテル中の不飽和副生成物の割合が増加すると、ヨウ素価も同様に増大する。特にアリルアルコールを開始アルコールとして用いる場合は、アルカリ性触媒下で起こるアルコキシ化反応によってもプロペニルポリエーテルが生じる。
【００５９】
本発明に従い、二重金属シアン触媒によって調製されるポリエーテルを使用することも好ましい。二重金属シアン触媒により調製されるポリエーテルは、通常、不飽和末端基の含有量が、ＯＨＣ化合物１ｇ当たり０．０２ｍｇ当量（ｍｅｑ／ｇ）未満、好ましくは０．０１５ｍｅｑ／ｇ未満、より好ましくは０．０１ｍｅｑ／ｇ（試験方法ＡＳＴＭＤ２８４９−６９）と特に少なく、モノオールの含有量が際立って少なく、かつ一般的に多分散性が１．５未満と小さい。多分散性（ＰＤ）は、ゲル浸透クロマトグラフィー（ＧＰＣ）により数平均分子量（Ｍｎ）と重量平均分子量（Ｍｗ）の両方を測定する、それ自体が当業者に周知の方法を用いて測定されてよい。多分散性は、Ｍｗ／Ｍｎにより決定される。そのようなポリエーテルは、ＵＳ−Ａ  ５，１５８，９２２及びＥＰ−Ａ  ０  ６５４  ３０２等に記載されている。
【００６０】
調製方法に関わらず、多分散性Ｍｗ／Ｍｎが好ましくは１．０〜１．５、より好ましくは１．０〜１．３である式（Ｉ）の不飽和ポリオキシアルキレン化合物が好適である。
【００６１】
本発明に係る（ヒドロシリル化触媒）組成物を調製するための不飽和ＯＨＣ化合物の量は、広い範囲内で変化してよい。本発明に係る組成物は好ましくは、不飽和ＯＨＣ化合物、特に不飽和ポリエーテルとして、アリルアルコールから開始されるものを含むか、又はそれらの混合体若しくは不飽和ポリエーテルとの混合体、例えばブタノール開始ポリエーテルを含む。所望のＳｉＣ結合生成反応に関係する不飽和ポリオキシアルキレン化合物から選択される、アリルオキシエタノール、ビニルヒドロキシブタノール、又はポリエーテルを使用して本発明に係る調製を行うことが好ましい。
【００６２】
本発明に係る組成物を調製する時に、分散、すなわち攪拌エネルギー及び／又はせん断エネルギーの導入により、本発明により調製される（触媒）組成物の前のヒドロシリル化配合成分として提供される、１以上の不飽和ポリオキシアルキレン化合物のいくつか及び／又は全てに存在する特定の白金錯体又はそれらの混合物を、ＳｉＣ結合生成反応を起こすために、反応性マトリックスへ導入することが特に好ましい。
【００６３】
該組成物に対し、本発明に係る組成物中の不飽和ＯＨＣ化合物、特に不飽和ポリエーテルの割合は、特に好ましくは７５〜９９．８重量％、最も好ましくは９９．０〜９９．７重量％であり、白金元素及び／又は白金含有化合物の合計割合は、特に好ましくは０．２〜２５重量％、最も好ましくは０．３〜１重量％である。
【００６４】
本発明に係る組成物中の成分は、均質的に分散していることが好ましい。該組成物は、例えば溶液状、懸濁状、分散状、若しくはペースト状であってよく、又はこれらの相の混合体のみを含有してもよい。
【００６５】
本発明に係る組成物は、幅広い種類の方法により得ることができる。本発明に係る組成物は好ましくは、炭素原子、水素原子、及び少なくとも２個の酸素原子を有する１以上の有機化合物であり、その少なくとも１つがオレフィン系不飽和を含み、該オレフィン系不飽和含有量が少なくとも０．１ｇ（ヨウ素）／１００ｇ（炭素原子、水素原子、及び少なくとも２個の酸素原子を有する１以上の有機化合物）であり、少なくとも０．００４ｍｅｑ／ｇである有機化合物を、スターラー、好ましくは分散ディスクを備える容器にまず導入し、次いで粉末状白金及び／又は１以上の粉末状白金含有化合物を攪拌しながら添加し、その際、使用される該粉末状白金及び／又は１以上の該粉末状白金含有化合物の量については、該組成物に対し、炭素原子、水素原子、及び少なくとも２個の酸素原子を有する１以上の有機化合物の割合が５０．０〜９９．９重量％、好ましくは７５〜９９．８重量％、より好ましくは９０〜９９．７重量％、よりいっそう好ましくは９９．０〜９９．７重量％となり、かつ白金元素と白金含有化合物の合計割合が０．１〜５０．０重量％、好ましくは０．２〜２５重量％、より好ましくは０．３〜１０重量％、よりいっそう好ましくは０．３〜１．０重量％となるように選択することを特徴とする本発明に係る組成物の調製方法により得られる。
【００６６】
１以上の白金（ＩＩ）化合物を、粉末状白金含有化合物として用いることが好ましい。本発明に係る方法では、ｃｉｓ−（ＮＨ３）２ＰｔＣｌ２及び／又はジ−μ−クロロビス［クロロ（シクロヘキセン）白金（ＩＩ）］（Ｐｔ９２）を、粉末状白金含有化合物として用いることが好ましい。
【００６７】
本発明に係る触媒の調製に好適なＯＨＣ化合物には、例えばアリルオキシエタノール、ビニルヒドロキシブタノール、及び不飽和ＯＨＣ化合物（例：アリルアルコール開始ポリエーテル）が含まれる。不飽和ＯＨＣ化合物、特にポリエーテルとして、ヒドロキシ官能性のものとＯＨ官能基がエーテル化されたものとの両方、例としてメチル基を用いることも可能である。不飽和ＯＨＣ化合物を、本発明に係る組成物を調製するために、ブタノール開始ポリエーテル等の飽和ＯＨＣ化合物と混合して使用することが好ましい。同様の事が、個々のＥＯ／ＰＯ比の点から、本発明の教示により好んで使用される、酸化エチレン及び酸化プロピレンから誘導されるポリオキシアルキレン化合物にも当てはまる。
【００６８】
例えば、アルカリ性触媒下で調製され、ＥＯ／ＰＯ質量比が１０／９０、モル質量が約２０００ダルトン、１Ｈ  ＮＭＲ分析法により測定されるオレフィン系不飽和価が０．０４ｍｅｑ／ｇであるブタノール開始ポリエテロールが、約１４００ダルトンで、ＥＯ／ＰＯ質量比が１２／８８であるアリルアルコール開始メチルで末端をキャップされたポリエーテルと同様に有用である。
【００６９】
該組成物を調製するためには、融点と融解範囲が生産地帯の平均温度を上回るＯＨＣ化合物、特にポリエーテルを選択することが更に好ましい。本発明に係る組成物は、攪拌手段等を使用して均質化されるか、又はＯＨＣ化合物／ポリエーテルの融解範囲を越える温度で、せん断・分散エネルギーを導入することにより均質化される混合相システムであってもよい。このようにして均質化された（触媒）組成物を制御冷却することにより、化学分解反応とそれに伴う活性度減少を生じることなく、すぐに、又は数週間、好ましくは３週間より長く、比較的低温、好ましくは２０℃以下、より好ましくは１８℃以下の温度で保存した後に触媒として使用することができる均一な貴金属錯体散在マトリックスを比較的低温で得ることが可能となる。  
【００７０】
しかし、貴金属量が比較的少ないことを考慮すると、わずかな攪拌エネルギーと、使用可能状態の触媒調製と、製造バッチの触媒のために必要に応じて除去されてよいアリコートとを連続的に付加することにより、任意に温度が調製される適切な容器内で、代替的かつ連続的な生産体制（生産レジーム）を、常に利用できる状態に維持することによる著しい成果はない。このようにして、前述した一部の調製で見られる結晶化工程を効果的に抑えることができる。
【００７１】
オレフィン系不飽和ＯＨＣ化合物相、特にポリエーテル相へのｃｉｓ−ジアンミンジクロロ白金又はジ−μ−クロロビス［クロロ（シクロヘキセン）白金（ＩＩ）］（Ｐｔ  ９２）の導入は、幅広い範囲で変更が可能であり、問題のシステムについて、簡単なベンチ実験を用いて決定することができる。例えば、２０質量％のｃｉｓ−ジアンミンジクロロ白金錯体を、アルカリ性触媒によって得られ、分子量が２０００ダルトン、ＥＯ／ＰＯ質量比が１０／９０で、オレフィン系不飽和（実施例５）を示すブタノール開始ポリエーテルに導入することができる。
【００７２】
正の酸化状態である粉末状白金及び／又は粉末状白金含有化合物の添加については、好ましくはオレフィン系不飽和ＯＨＣ化合物又は容器中に存在する液体組成物を用いて、これらを該容器に充填することにより行う。
【００７３】
粉末状白金及び／又は粉末状白金含有化合物の添加については、容器内の温度が３０〜７５℃、好ましくは３５〜５０℃で行うことが好ましい。
【００７４】
本発明に係る方法で使用される容器が、側方ポートを備える球形容器である場合は、それを使用して粉末状白金及び／又は粉末状白金含有化合物を添加してよい。該容器は、粉末状白金及び／又は粉末状白金含有化合物の入ったコンテナを連結することができる回転連結部であり、かつ排出の際に回転しその中身を重量に従って該容器へ供給する回転連結部を有する側方ポートを備えることが好ましい。このようにして、白金を含む物質が外気へ放出されることを防ぐことができる。
【００７５】
本発明に係る組成物については、白金又は白金含有化合物を用いる様々な方法において使用することができる。本発明に係る組成物については、Ｈ−Ｓｉ基を含有する化合物を、オレフィン二重結合を有する化合物と反応させる方法において、触媒として用いることが好ましい。該方法は、ヒドロシリル化工程として知られているものが好ましい。ＳｉＨ基を含有する好適なシラン又はシロキサンは、例えば“Ｃｈｅｍｉｅ  ｕｎｄ  Ｔｅｃｈｎｏｌｏｇｉｅ  ｄｅｒ  Ｓｉｌｉｃｏｎｅ”，  Ｖｅｒｌａｇ  Ｃｈｅｍｉｅ，  １９６０に記載されている。
【００７６】
本発明に係る方法で使用されるＨ−Ｓｉ基含有化合物は、好ましくは
モノマーシラン、例えばＲ３ＳｉＨ；Ｒ２ＳｉＨ２；ＲＳｉＨ３；
環状シラン、例えば（ＲＨＳｉＯ｝４；（ＲＨＳｉＯ｝３；
直鎖状又は分岐鎖状のオリゴマー又はポリマーシロキサン、例えば
Ｒ３ＳｉＯ−（Ｒ２ＳｉＯ−）ａ（ＲＳｉ（Ｈ）Ｏ−）ｂＳｉＲ３（式中、ａ≧０かつｂ≧１）；  
ＨＲ２ＳｉＯ−（Ｒ２ＳｉＯ−｝ｃ（ＲＳｉ（Ｈ）Ｏ−）ｄＳｉＲ２Ｈ（式中、ｃかつｄ≧０）；
式（ＩＩＩ）：
【００７７】
【化１】
2017525674.tif 000002
【００７８】
（式中、ｅ≧０、ｆ≧１、かつｇ≧１、
Ｒは、付加反応を阻害しない同一の又は異なる基、例えば１〜８個の炭素原子を有するアルキル基；置換されている１〜８個の炭素原子を有するアルキル基、例えば３−クロロプロピル基、１−クロロメチル基、３−シアノプロピル基；アリール基、例えばフェニル基；アラルキル基、例えばベンジル基；アルコキシ基又はアルコキシアルキル基、例えばエトキシ基又はエトキシプロピル基である。）
で表される化合物である。
【００７９】
本発明に係る方法で使用されるオレフィン二重結合を有する化合物は、好ましくは以下の式：
ＣＨ２＝ＣＨ−ＣＨ２−Ｏ−（ＣＨ２−ＣＨ２Ｏ−）ｘ−ＣＨ２−ＣＨ（Ｒ’）Ｏ−）ｙ−（ＳＯ）Ｚ−Ｒ’’
ＣＨ２＝ＣＨ−Ｏ−（ＣＨ２−ＣＨ２Ｏ−）ｘ−ＣＨ２−ＣＨ（Ｒ’）Ｏ−）ｙ−Ｒ’’
ＣＨ２＝ＣＨ−ＣＨ２−ＲＩＶ
ＣＨ２＝ＣＨ−（Ｏ）ｘ’−ＲＩＶ
（式中、ｘ＝０〜１００、ｘ’＝０又は１、ｙ＝０〜１００、ｚ＝０〜１００、Ｒ’は、任意に置換されている１〜４個の炭素原子を有するアルキル基であり、Ｒ’’は、水素ラジカル又は１〜４個の炭素原子を有するアルキル基；−Ｃ（Ｏ）−ＲＶ（式中、ＲＶ＝アルキルラジカル）；−ＣＨ２−Ｏ−Ｒ’；アルキルアリール基、例えばベンジル基；−Ｃ（Ｏ）ＮＨ−Ｒ’であり、ＲＩＶは、任意に置換されている、７〜４７個、好ましくは１３〜３７個の炭素原子を有する炭化水素ラジカルであり、ＳＯは、Ｃ６Ｈ５−ＣＨ（−）−ＣＨ２−Ｏ−（スチレンオキシドラジカル）である。）
で表される化合物である。
【００８０】
本発明に係る使用では、該反応性混合物に対し、白金の量が１〜１００ｗｐｐｍとなるように本発明に係る組成物を該反応性混合物に添加することが好ましい。
【００８１】
本発明に係る使用に準ずる方法は、ＥＰ  １５２０８７０  Ａ１に記載されている通りに実施されてよい。該方法は特に、そこで挙げられている条件の下で実施されてよい。
【００８２】
本発明に係る使用により利用可能となる方法は、例えばポリウレタンフォーム安定剤（例：高温硬化軟質フォーム、硬質フォーム、常温硬化フォーム、エステルフォーム等）の分野で使用され、剥離剤として使用され（シリコンワックス、アクリル酸シリコンのような放射線硬化システム等）、塗料添加剤では消泡剤、脱気剤、潤滑剤、及びレベリング剤として、塗料では湿潤剤として、化粧品製剤では濃厚剤、乳化剤等として使用されるＳｉＣ結合システムの調製に適する。
【００８３】
本発明は、図１及び図２を使用してより詳細に説明されるが、本発明が当該図に限定されることを意図していない。
【図面の簡単な説明】
【００８４】
【図１】反応時間に応じた熱転化のプロットを示す実施例２〜４のグラフである。
【図２】反応時間に応じたＳｉＨ転化のプロットを示す実施例２〜４のグラフである。
【発明を実施するための形態】
【００８５】
本発明は、以下の実施例を使用してより詳細に説明されるが、本発明がこれらの実施例に限定されることを意図していない。実施例で報告されるＳｉＨ転化のパーセンテージについては、ｎ−ブタノール中において、ナトリウムブトキシドを用いて、得られた反応生成物を試験し、更に開裂して脱離する可能性のある水素の量を容積測定手段によって測定することにより直接求める。
【００８６】
実施例１（発明性あり）
アリルアルコール開始メチルで末端をキャップされたポリエーテル中での、ジアンミンジクロロ白金（ＩＩ）触媒の調製、（ヨウ素価から算出される）分子量：１４４９ｇ／ｍｏｌ、酸化エチレン１２重量％、酸化プロピレン８８重量％、統計学的な構造。
２００００回毎分で回転するＸｅｎｏｘ  ４０ｅ  マイクロスターラー（Ｐｒｏｘｘｏｎ社製）を使用し、温度２５℃で約３０秒間、ｃｉｓ−ＰｔＣｌ２（ＮＨ３）２（１５．３６ｍｇ）を本明細書中に記載されるポリエーテル（２．０ｇ）に均質的に加える。
【００８７】
実施例２（発明性あり）
ＲＣ１ｅ反応熱量計（Ｍｅｔｔｌｅｒ−Ｔｏｌｅｄｏ社製）で、標準式：
（ＣＨ３）３Ｓｉ−（Ｏ−Ｓｉ（ＣＨ３）２）７８−（Ｏ−ＳｉＨ（ＣＨ３））１０−Ｏ−Ｓｉ（ＣＨ３）３
で表されるヒドロシロキサン（２５０ｇ）と、ＳｉＨ価：１．５２ｖａｌ／ｋｇと、（ヨウ素価による）モル質量が１４５９ｇ／ｍｏｌの統計学的構造（アリルポリエーテル）を有するアリルアルコール開始メチルで末端をキャップされたポリエーテル（７４８．４７ｇ）と、を攪拌しながら９０℃まで加熱し、次いで実施例１で調製されるペースト状のｃｉｓ−ＰｔＣｌ２（ＮＨ３）２（７６．８０ｍｇ）（合計バッチに対し１０ｐｐｍＰｔ）を混合する。熱転化を測定すると同時に、２．５時間後、３．５時間後、５．５時間後、及び６．５時間後にサンプルをとり、該サンプルをガラスビュレットへ入れ、次いでナトリウムブトキシド溶液を添加することにより分解する。該反応に伴い、遊離した水素ガス量に基づきＳｉＨ価の気体量を測定することにより、更なる熱転化のモニタリングが可能となる。
【００８８】
実施例３（発明性あり）
実施例２で挙げられる他のパラメータ全てを維持しながら、ヒドロシロキサン及びアリルポリエーテルのみから成る反応性混合物を、９０℃で攪拌しながら、実施例１で調製されるアリルポリエーテルのｃｉｓ−ＰｔＣｌ２（ＮＨ３）２（合計バッチに対し１０ｐｐｍＰｔ）と混合する。実施例２に記載されている通り、熱転化率と気体転化率を測定する。
【００８９】
実施例４（発明性なし）
実施例２及び３と同様に、他のパラメータ全てを維持しながら、該反応熱量計で該反応物質を攪拌しながら９０℃まで加熱し、次いで粉末状のｃｉｓ−ＰｔＣｌ２（ＮＨ３）２（１５．３６ｍｇ）と混合する。実施例２に記載されている通り、熱転化率と気体転化率を測定する。
【００９０】
図１では、反応時間の関数として、実施例２、３及び４において該反応熱量計によって測定される熱転化を１００％に正規化してまとめている。発明性のあるｃｉｓ−ＰｔＣｌ２（ＮＨ３）２−ポリエーテル（実施例２及び３）によって触媒される反応バッチに対する転化曲線は、粉末状のｃｉｓ−ＰｔＣｌ２（ＮＨ３）２錯体の発明性のない使用を特徴とする転化曲線に比べ、反応の初期段階でより急勾配の曲線を示し、それゆえ自然に発熱する。
【００９１】
図２の気体量で測定されたＳｉＨ転化曲線の形（実施例２及び３）は、同様に、粉末形状で使用されるｃｉｓ−ＰｔＣｌ２（ＮＨ３）２に比べ、発明性にあるｃｉｓ−ＰｔＣｌ２（ＮＨ３）２のポリエーテルの触媒活性が増大したことを明確に示している。
【００９２】
実施例５（発明性あり）
アリルアルコール開始ポリエテロール及びブタノール開始ポリエテロールのみから成る混合物であり、（ＯＨ価から算出される）混合分子量が２０１８ｇ／ｍｏｌで、統計学的構造において酸化エチレンを９０重量％、酸化プロピレンを１０重量％含み、高分解能１Ｈ  ＮＭＲ分析法によるオレフィン系不飽和含有量が、アリル０．０４ｍｏｌ％で、０．００４ｍｅｑ／ｇである混合物中における、ジアンミンジクロロ白金（ＩＩ）触媒の調製。
【００９３】
直径２ｃｍの分散ディスクを備え、毎分５５００回転するＧｅｔｚｍａｎｎ  Ｄｉｓｐｅｒｍａｔ分散機を使用して該調製を行った。上記のポリエーテル（１２ｇ）を上記の分散条件下において４０〜５０℃でまず充填し、次いでｃｉｓ−ＰｔＣｌ２（ＮＨ３）２（３．０ｇ）を添加した。生成混合物を１５分間分散させ、次いでヘラを用いて更に手動で攪拌し冷却する。色むらのない黄色の均質的なペーストが得られた。
【００９４】
実施例６（発明性あり）
実施例５で調製されるｃｉｓ−ＰｔＣｌ２（ＮＨ３）２のポリエーテルを使用する軟質ポリウレタンフォーム安定剤の調製。
【００９５】
スターラー、温度計、及び還流冷却器を備える５００ｍｌ容量の四口フラスコに、以下の組成物：
異なるアリルポリエーテルの混合体であり、分子量が６００〜３８００ｇ／ｍｏｌであり、各ポリエーテルに対するＰＯ比が０〜８８重量％であり、該ポリエーテル混合体の（重量）標準式が
ＣＨ２＝ＣＨ−ＣＨ２Ｏ−（Ｃ２Ｈ４Ｏ）１６−（Ｃ３Ｈ６Ｏ）１９−Ｒ
（式中、Ｒは、Ｍｅが８９ｍｏｌ％かつＨが１１ｍｏｌ％である。）
である混合体（１９８ｇ）と、
標準式が
（ＣＨ３）３ＳｉＯ−［（ＣＨ３）２ＳｉＯ−］６０．５−［（ＣＨ３）ＨＳｉＯ−］６．５−Ｓｉ（ＣＨ３）３
（ＳｉＨ価：１．２６３ｖａｌ／ｋｇ）
であるシロキサン（６０ｇ）と、
を有する反応性混合物を２５℃で攪拌しながらまず充填する。
【００９６】
ポリエーテル及びヒドロシロキサンのみから成る反応性マトリックスは、初め二相性で濁っている。該反応性マトリックスを９０℃まで加熱し、次いで実施例５で調製される発明性のある触媒（２０ｍｇ）（合計バッチに対し１０ｐｐｍＰｔ）と混合する。気体量によるＳｉＨ測定（ガスビュレット内でのナトリウムブトキシドによるアリコートのサンプルの分解）によると、定量的転化は約２．５時間後に行われる。透明でわずかに黄色のポリエーテルシロキサンの粘度は、１４２４ｍＰａ・ｓである。該粘度については、Ｒｏｔｏｒ  ＮＶ測定スピンドルを使用し、２５．００℃の温度で、Ｈａａｋｅ  Ｖｉｓｃｏｔｅｓｔｅｒ  ＶＴ５５０によって測定した。この器具は、検体の流れ抵抗を規定の回転速度で測定するサーレ型の回転式粘度計である。粘度、せん断応力、及びずり速度を算出するため、該測定装置のトルク、回転速度、及び形状を使用する。
【００９７】
調製されるフォーム安定剤のテストは、フォーム配合物を用いて以下の方法で行う：
標準分子として３個の水酸基をもち、分子量が３５００である軟質ポリウレタン調製用の市販ポリエーテル（３００部）を、その都度、水（１５部）と、一般的な物理的発泡剤（１５部）と、分析対象のフォーム配合物（適量）と、ジエチレントリアミン（０．３３部）と、スズオクトエイト（０．６９部）と激しく攪拌しながら混合する。次いで、トルエンジイソシアネート（２，４アイソマーと２，６アイソマーが４：１の割合の混合物）（１８９部）を添加し、Ｇｌａｔｔスターラーによって２５００ｒｐｍで７秒間攪拌し、該混合物を蓋無しの容器へ充填する。これにより、以下のパラメータ：
１．発泡相終了時の泡の立ち上がりの程度（所謂、“つぶれ”）
２．顕微鏡で測定されるセンチメートル当たりの泡の孔数
を特徴とする微細気泡（微細孔を有するフォーム）が得られる。
【００９８】
異なる２つの濃度（１．８部／１．５部）について測定されたつぶれの値は、以下の通りである。
つぶれ：１．０／１．５（ｃｍ単位）
気孔率：１１／８
密度：１７．９５／１８．０５ｋｇ／ｍ３
センチメートル当たりの孔数：１３／１３
【００９９】
実施例７（発明性なし）
硬質ポリウレタンフォーム安定剤の調製
スターラー、温度計、及び還流冷却器を備える５００ｍｌ容量の四口フラスコに、以下の組成物：
標準式：
ＣＨ２＝ＣＨ−ＣＨ２Ｏ−（Ｃ２Ｈ４Ｏ）１３．５−（Ｃ３Ｈ６Ｏ）３．６−Ｈ（ヨウ素価によるモル質量：８２４ｇ／ｍｏｌ）
で表されるポリエーテルＡ（１６１．３ｇ）と、
一般式：
（ＣＨ３）３Ｓｉ−（Ｏ−Ｓｉ（ＣＨ３）２）２０．５−（Ｏ−ＳｉＨ（ＣＨ３））５−Ｏ−Ｓｉ（ＣＨ３）３(ＳｉＨ価：２．５１ｖａｌ／ｋｇ)
で表されるヒドロシロキサン（６０ｇ）と、
を有する反応性混合物を２５℃で攪拌しながら最初に充填する。
【０１００】
この反応性マトリックスを７０℃まで急速加熱し、次いで固形のジ−μ−クロロビス［クロロ（シクロヘキセン）白金（ＩＩ）］（Ｐｔ９２）（１．６ｍｇ）（反応バッチに対し４ｐｐｍ  Ｐｔに相当）を５０℃で添加する。該反応バッチを７０℃で２時間保持し、次いで反応温度を９０℃まで上昇させる。白金錯体の添加後に、最初の黒白金凝集体（アグロメレート）が液相から生じる。気体量で測定されるＳｉＨ転化率は、３時間後で８０．３％、４時間後で９９．０％である。一度冷却すると、黒フロキュラ白金沈殿物が分散した濁ったポリエーテルシロキサンが得られる。
【０１０１】
実施例８（発明性あり）
硬質ポリウレタンフォーム安定剤の調製
スターラー、温度計、及び還流冷却器を備える５００ｍｌ容量の四口フラスコに、以下の組成物：
標準式：
ＣＨ２＝ＣＨ−ＣＨ２Ｏ−（Ｃ２Ｈ４Ｏ）１３．５−（Ｃ３Ｈ６Ｏ）３．６−Ｈ（ヨウ素価によるモル質量：８２４ｇ／ｍｏｌ）
で表されるポリエーテルＡ（１６１．３ｇ）と、
一般式：
（ＣＨ３）３Ｓｉ−（Ｏ−Ｓｉ（ＣＨ３）２）２０．５−（Ｏ−ＳｉＨ（ＣＨ３））５−Ｏ−Ｓｉ（ＣＨ３）３(ＳｉＨ価：２．５１ｖａｌ／ｋｇ)
で表されるヒドロシロキサン（６０ｇ）と、
を有する反応性混合物を２５℃で攪拌しながらまず充填する。
【０１０２】
この反応性マトリックスを７０℃まで急速加熱し、次いで事前に準備したジ−μ−クロロビス［クロロ（シクロヘキセン）白金（ＩＩ）］（ポリエーテルＡに溶解したＰｔ９２）溶液０．１重量％（０．１６１ｍｇ）（反応バッチに対し４ｐｐｍ  Ｐｔに相当）を５０℃で添加する。７０℃で２時間、更に反応温度９０℃で４時間経過後、気体量で測定されるＳｉＨ転化率は、定量的（１００％）である。一度冷却すると、白金沈殿物が全くない無色透明のポリエーテルシロキサンが得られる。
【０１０３】
実施例９：保存安定性テスト
実施例５の触媒であって２２℃で３ヵ月保存されたものを、触媒として使用し、実施例２の実験を反復した。この実験の結果を表１に示す。
【０１０４】
【表１】
2017525674.tif 000003
【０１０５】
透明点
本発明に係る組成物を、付加が可能な不飽和ポリエーテル及びシロキサン含有ＳｉＨ基のみから成るヒドロシリル化システムに導入することにより、界面活性剤として機能し、それゆえ該反応の更なる経過に影響を及ぼすシリコンポリエーテルが形成される。ＳｉＨシロキサンと不飽和ポリエーテルとのＳｉＣ結合形成反応を標的とする無溶媒ヒドロシリル化は、ＳｉＨシロキサンとポリエーテルの不和合性につき、全て二相性である。反応過程にわたる生成物濃度の上昇は、不和合性反応物質、界面活性剤として機能すると同時に、相界面において、残りの不和合性反応物質液滴、具体的にはＳｉＨシロキサンと部分的に反応したＳｉＨシロキサンの、ポリエーテルマトリックス内での分散を促進するシリコンポリエーテルコポリマーの濃度低下を伴う。シリコンポリエーテルのＳｉＣ結合形成反応で観測される透明点は、該反応システムで生じる相分散の増加を表す指標であり、その結果である。透明点における不和合性分散相の個々の液滴直径は可視光の波長を下回り、すでに濁っている反応性マトリックスは肉眼では単一の透明相に見える。
【０１０６】
表１から分かるように、触媒を本発明に係る組成物の形で使用する場合に最も転化が良好である。常温で３ヵ月保存される場合（実施例９）であっても、触媒活性に重大な影響はない。
【０１０７】
実施例１０（発明性あり）
塗料添加剤のパイロットプラント調製
パイロットプラント反応物質（１２０ｌ）中で、総鎖長平均Ｎ＝３０かつＳｉＨ含有量０．８７ｖａｌ／ｋｇのα，ω−ジヒドロポリジメチルシロキサン（５０．００ｋｇ）を、Ｎ２不活性ガスとともに８０℃まで加熱し、攪拌する。固形のジ−μ−クロロビス［クロロ（シクロヘキセン）白金（ＩＩ）］（Ｐｔ９２）（９７３．８ｍｇ）（合計バッチに対し１０ｐｐｍ  Ｐｔに相当）を、ビニル４−ヒドロキシブチルエーテル（６０．６ｇ）にまず加えてかき混ぜ、このＰｔ組成物を、Ｎａ２ＣＯ３（５５３．１ｇ）とともに、最初に充填したシロキサンに攪拌しながら添加する。この添加の５分後に、ビニル４−ヒドロキシブチルエーテル（５．２４６ｋｇ）を２０分にわたって滴下し、次いでＳｉＣ結合形成反応により該反応性混合物の温度を９８℃まで上昇させる。
【０１０８】
総反応時間（２．５時間）経過後の、気体量で測定されるＳｉＨ転化は、９９．４％である。揮発性物質（１．１２５ｋｇ）を、温度１４０℃、圧力２２ｍｂａｒで蒸発させて除去し、下相を一度冷却し、ブチルエタノールアミン（５５．３ｇ）及びベントナイト（０．５％）と混合し、Ｋ３００濾過シートにより濾過する前に、更に３０分間攪拌する。これにより、２５℃における粘度が８２．１ｍＰａ・ｓの透明かつほとんど無色の生成物が得られる。
【図１】
2017525674.tif 000005
【図２】
2017525674.tif 000006
【国際調査報告】
2017525674.tif 000007
2017525674.tif 000008
2017525674.tif 000009
2017525674.tif 000010